이어서 , 전 구체 용액 ( 폴리 실록 산 14 중량 ％, 이소프로필알코올 86 중량 ％) 을 , 형광체 층 상 에 스프레이 코트 법 에 의해 분무 하 여 , 형광체 층 에 전구체 용액 을 함침 시켜 형광체 층 을 형성 하 는 형광체 , 친수 성 스 멕 타이트 , 무기 입자 의 계면 에 발생 한 간극 을 전구체 용액 으로 채우 고 , 150 ℃ 에서 1 시간 가열 하 여 파장 변환 부 를 형성 하 였 다 .